(57)【要約】【課題】高温での使用に際して温度上昇を抑制することができ、耐熱衝撃性に優れた目封止ハニカム構造体を提供する。【解決手段】流体の流路となる第一端面１１から第二端面１２まで延びる複数のセル２を区画形成する多孔質の隔壁１を有する柱状のハニカム構造部４と、第一端面１１における所定のセル２ｂの開口部、及び第二端面１２における残余のセル２ａの開口部に配設された目封止部５と、を備え、隔壁１が、主相としてα−Ａｌ２Ｏ３を含み、更にチタン酸アルミニウムとガラスを含む多孔体からなる、目封止ハニカム構造体１００。【選択図】図１
2015174036.tif 000002
【特許請求の範囲】
【請求項１】
流体の流路となる第一端面から第二端面まで延びる複数のセルを区画形成する多孔質の隔壁を有する柱状のハニカム構造部と、
前記第一端面における所定のセルの開口部、及び前記第二端面における残余のセルの開口部に配設された目封止部と、を備え、
前記隔壁が、主相としてα−Ａｌ２Ｏ３を含み、更にチタン酸アルミニウムとガラスを含む多孔体からなる、目封止ハニカム構造体。
【請求項２】
前記多孔体の前記α−Ａｌ２Ｏ３と前記チタン酸アルミニウムとの質量比率が、６０／４０〜９０／１０である、請求項１に記載の目封止ハニカム構造体。
【請求項３】
前記多孔体は、前記チタン酸アルミニウムにＦｅ、Ｍｇ、及びＳｉからなる第一群より選択される少なくとも１種の成分が固溶したものである、請求項１又は２に記載の目封止ハニカム構造体。
【請求項４】
前記チタン酸アルミニウムに含まれるＡｌ及びＴｉを酸化物換算したＡｌ２Ｏ３及びＴｉＯ２の質量と当該チタン酸アルミニウムに含まれる固溶成分を酸化物換算した質量の合計質量に対する、当該チタン酸アルミニウムに含まれる前記固溶成分のうちのＦｅ、Ｍｇ、及びＳｉを酸化物換算したＦｅ２Ｏ３、ＭｇＯ、及びＳｉＯ２の各質量の比率が、０．１〜１０．０質量％である、請求項３に記載の目封止ハニカム構造体。
【請求項５】
前記多孔体が、前記α−Ａｌ２Ｏ３と前記チタン酸アルミニウムと前記ガラスの合計１００質量％に対して、前記ガラスを５〜１５質量％含む、請求項１〜４のいずれか一項に記載の目封止ハニカム構造体。
【請求項６】
前記ガラスが、ＳｉＯ２、及びＡｌ２Ｏ３を含む、請求項１〜５のいずれか一項に記載の目封止ハニカム構造体。
【請求項７】
前記ガラスが、アルカリ金属、アルカリ土類金属、Ｔｉ、及びＦｅからなる群より選択される少なくとも１種の成分からなる酸化物を更に含む、請求項６に記載の目封止ハニカム構造体。
【請求項８】
前記多孔体を構成する材料の真密度が、３．６５〜３．８５ｇ／ｃｍ３である、請求項１〜７のいずれか一項に記載の目封止ハニカム構造体。
【請求項９】
前記多孔体を構成する材料の６００℃における熱容量が、４．２５〜４．５０Ｊ／Ｋ／ｃｍ３である、請求項１〜８のいずれか一項に記載の目封止ハニカム構造体。
【請求項１０】
前記多孔体の４０〜８００℃における平均熱膨張係数が、２．５〜６．０ｐｐｍ／Ｋである、請求項１〜９のいずれか一項に記載の目封止ハニカム構造体。
【請求項１１】
前記多孔体が、下記式（１）の関係を満たす、請求項１〜１０のいずれか一項に記載の目封止ハニカム構造体。
Ｃ−０．００７×α２  ≧  ４．２０  ・・・  （１）
（但し、上記式（１）において、Ｃは、前記多孔体を構成する材料の６００℃における熱容量（Ｊ／Ｋ／ｃｍ３）を示し、αは、前記多孔体の４０〜８００℃における平均熱膨張係数（ｐｐｍ／Ｋ）を示す。）
【請求項１２】
前記多孔体の気孔率が、２０〜５０％である、請求項１〜１１のいずれか一項に記載の目封止ハニカム構造体。
【請求項１３】
前記多孔体の平均細孔径が、５〜２０μｍである、請求項１〜１２のいずれか一項に記載の目封止ハニカム構造体。
【請求項１４】
前記ハニカム構造部が、前記隔壁を有する柱状のハニカムセグメントを、複数個有し、複数個の前記ハニカムセグメントの互いの側面同士が対向するように隣接して配置された状態で接合されたセグメント構造である、請求項１〜１３のいずれか一項に記載の目封止ハニカム構造体。
【請求項１５】
前記ハニカム構造部の前記隔壁の表面及び前記隔壁の細孔のうちの少なくとも一方に、排ガス浄化用の触媒が担持されている、請求項１〜１４のいずれか一項に記載の目封止ハニカム構造体。
【発明の詳細な説明】
【技術分野】
【０００１】
本発明は、目封止ハニカム構造体に関する。さらに詳しくは、高温での使用に際して温度上昇を抑制することができ、耐熱衝撃性に優れた目封止ハニカム構造体に関する。
【背景技術】
【０００２】
ディーゼルエンジン等の内燃機関や各種の燃焼装置等から排出される排ガスには、煤を主体とする粒子状物質（以下、「パティキュレートマター」或いは「ＰＭ」ともいう）が、多量に含まれている。このＰＭがそのまま大気中に放出されると、環境汚染を引き起こすため、排ガスの排気系には、ＰＭを捕集するためのパティキュレートフィルタが搭載されている。例えば、パティキュレートフィルタとしては、ディーゼルエンジンから排出される排ガスの浄化に用いられるディーゼルパティキュレートフィルタ（ＤＰＦ）等を挙げることができる。
【０００３】
このようなＤＰＦには、例えば、排ガスの流路となる複数のセルを区画形成する多孔質の隔壁を有するハニカム構造体が用いられている。このハニカム構造体は、流体の流出側の端面における所定のセルの開口部と、流体の流入側端面における残余のセルの開口部とに、セルの開口部を封止するための目封止部が配設され、目封止ハニカム構造体として利用される。以下、目封止ハニカム構造体を用いたＤＰＦ等のパティキュレートフィルタを総称して、「ハニカムフィルタ」ということがある。
【０００４】
ＤＰＦ等に用いられるハニカム構造体としては、例えば、隔壁が、ＭｇＯ及びＳｉＯ２を固溶したチタン酸アルミニウムの主結晶からなるセラミックハニカム構造体が提案されている（例えば、特許文献１参照）。また、ハニカム構造体としては、例えば、比熱ｃ（ｋＪ／ｋｇ・Ｋ）と比重ρ（ｋｇ／ｍ３）の積で表される熱容量Ｃが４００．０〜２０００．０（ｋＪ／ｍ３・Ｋ）であり、かつ熱伝導率κが１．０〜３０．０（Ｗ／ｍ・Ｋ）であるハニカム構造体も提案されている（例えば、特許文献２参照）。
【０００５】
ＤＰＦ等のハニカムフィルタにおいては、フィルタ内部に経時的に堆積したＰＭによって圧力損失が徐々に増大するため、定期的な間隔で、ハニカムフィルタの内部に堆積したＰＭを燃焼させて除去する再生を行うことがある。例えば、ＤＰＦを再生する方法としては、エンジンから排出される排ガスの温度を上昇させ、その高温の排ガスを利用してＤＰＦを加熱する再生方法が知られている。排ガスの温度を上昇させる方法として、例えば、爆発行程後半又は排気行程において燃料を一時的に過剰に噴射するポスト噴射により、当該過剰燃料を燃焼させて排ガスの温度を上昇させる方法を挙げることができる。
【先行技術文献】
【特許文献】
【０００６】
【特許文献１】国際公開第２００９／６３９９７号
【特許文献２】特開２００８−１３６９８１号公報
【発明の概要】
【発明が解決しようとする課題】
【０００７】
近年、地球環境保護、資源節約の観点から自動車の燃費向上が求められている。上述したポスト噴射によるＤＰＦの再生は、その再生時に、エンジン出力とは関わりのない燃料を消費するため、再生の頻度が多いほど、自動車の燃費は悪くなる。このため、自動車用のディーゼルエンジンの燃費向上を目的として、上述したＤＰＦ（別言すれば、目封止ハニカム構造体）の再生回数の低減について検討されている。すなわち、ＤＰＦの再生回数を減じた分、再生に必要とされた燃料の消費が抑制され、エンジンの燃費向上を図ることができる。
【０００８】
しかしながら、ＤＰＦの再生回数を少なくすると、再生が行われるまでの間隔（別言すれば、再生周期）が長くなるため、再生時において、従来よりも多くの量の煤が隔壁の表面に堆積した状態となる。そして、隔壁の表面に堆積した煤の量が多くなると、当該煤の燃焼に伴う温度上昇が大きくなり、それに伴って、ＤＰＦに生じる熱衝撃も大きくなる。したがって、ＤＰＦの再生回数を少なくすると、ＤＰＦの熱衝撃による破損の可能性が増大する。
【０００９】
ＤＰＦの再生回数の減少に伴う、上述した熱衝撃による破損を防止するためには、ＤＰＦに用いられる目封止ハニカム構造体の隔壁の熱容量を高くする方法が考えられる。例えば、隔壁の熱容量を高くするためには、当該隔壁の気孔率を低下させる方法がある。しかしながら、隔壁の気孔率を低下させると、ＤＰＦの圧力損失が増加してしまうという別の問題を生じてしまう。
【００１０】
隔壁の熱容量を高くする別の方法として、隔壁を構成する材料として、従来の目封止ハニカム構造体の隔壁に用いられる材料よりも、その熱容量が高い材料を用いる方法が考えられる。しかしながら、目封止ハニカム構造体の隔壁の材料として開示されている、従来公知の材料は、いずれも、ＤＰＦの再生回数の減少に伴う熱衝撃による破損を抑制できるような、十分に高い熱容量を有していない。このため、目封止ハニカム構造体の隔壁として使用可能で、且つ、ＤＰＦの再生回数の減少に伴う熱衝撃による破損を有効に抑制できるような、高い熱容量を有する新たな材料からなる目封止ハニカム構造体の開発が要望されている。
【００１１】
本発明は、上述した問題に鑑みてなされたものである。本発明は、高温での使用に際して温度上昇を抑制することができ、耐熱衝撃性に優れた目封止ハニカム構造体を提供する。
【課題を解決するための手段】
【００１２】
上述の課題を解決するため、本発明は、以下の目封止ハニカム構造体を提供するものである。
【００１３】
［１］  流体の流路となる第一端面から第二端面まで延びる複数のセルを区画形成する多孔質の隔壁を有する柱状のハニカム構造部と、前記第一端面における所定のセルの開口部、及び前記第二端面における残余のセルの開口部に配設された目封止部と、を備え、前記隔壁が、主相としてα−Ａｌ２Ｏ３を含み、更にチタン酸アルミニウムとガラスを含む多孔体からなる、目封止ハニカム構造体。
【００１４】
［２］  前記多孔体の前記α−Ａｌ２Ｏ３と前記チタン酸アルミニウムとの質量比率が、６０／４０〜９０／１０である、前記［１］に記載の目封止ハニカム構造体。
【００１５】
［３］  前記多孔体は、前記チタン酸アルミニウムにＦｅ、Ｍｇ、及びＳｉからなる第一群より選択される少なくとも１種の成分が固溶したものである、前記［１］又は［２］に記載の目封止ハニカム構造体。
【００１６】
［４］  前記チタン酸アルミニウムに含まれるＡｌ及びＴｉを酸化物換算したＡｌ２Ｏ３及びＴｉＯ２の質量と当該チタン酸アルミニウムに含まれる固溶成分を酸化物換算した質量の合計質量に対する、当該チタン酸アルミニウムに含まれる前記固溶成分のうちのＦｅ、Ｍｇ、及びＳｉを酸化物換算したＦｅ２Ｏ３、ＭｇＯ、及びＳｉＯ２の各質量の比率が、０．１〜１０．０質量％である、前記［３］に記載の目封止ハニカム構造体。
【００１７】
［５］  前記多孔体が、前記α−Ａｌ２Ｏ３と前記チタン酸アルミニウムと前記ガラスの合計１００質量％に対して、前記ガラスを５〜１５質量％含む、前記［１］〜［４］のいずれかに記載の目封止ハニカム構造体。
【００１８】
［６］  前記ガラスが、ＳｉＯ２、及びＡｌ２Ｏ３を含む、前記［１］〜［５］のいずれかに記載の目封止ハニカム構造体。
【００１９】
［７］  前記ガラスが、アルカリ金属、アルカリ土類金属、Ｔｉ、及びＦｅからなる群より選択される少なくとも１種の成分からなる酸化物を更に含む、前記［６］に記載の目封止ハニカム構造体。
【００２０】
［８］  前記多孔体を構成する材料の真密度が、３．６５〜３．８５ｇ／ｃｍ３である、前記［１］〜［７］のいずれかに記載の目封止ハニカム構造体。
【００２１】
［９］  前記多孔体を構成する材料の６００℃における熱容量が、４．２５〜４．５０Ｊ／Ｋ／ｃｍ３である、前記［１］〜［８］のいずれかに記載の目封止ハニカム構造体。
【００２２】
［１０］  前記多孔体の４０〜８００℃における平均熱膨張係数が、２．５〜６．０ｐｐｍ／Ｋである、前記［１］〜［９］のいずれかに記載の目封止ハニカム構造体。
【００２３】
［１１］  前記多孔体が、下記式（１）の関係を満たす、前記［１］〜［１０］のいずれかに記載の目封止ハニカム構造体。
Ｃ−０．００７×α２  ≧  ４．２０  ・・・  （１）
（但し、上記式（１）において、Ｃは、前記多孔体を構成する材料の６００℃における熱容量（Ｊ／Ｋ／ｃｍ３）を示し、αは、前記多孔体の４０〜８００℃における平均熱膨張係数（ｐｐｍ／Ｋ）を示す。）
【００２４】
［１２］  前記多孔体の気孔率が、２０〜５０％である、前記［１］〜［１１］のいずれかに記載の目封止ハニカム構造体。
【００２５】
［１３］  前記多孔体の平均細孔径が、５〜２０μｍである、前記［１］〜［１２］のいずれかに記載の目封止ハニカム構造体。
【００２６】
［１４］  前記ハニカム構造部が、前記隔壁を有する柱状のハニカムセグメントを、複数個有し、複数個の前記ハニカムセグメントの互いの側面同士が対向するように隣接して配置された状態で接合されたセグメント構造である、前記［１］〜［１３］のいずれかに記載の目封止ハニカム構造体。
【００２７】
［１５］  前記ハニカム構造部の前記隔壁の表面及び前記隔壁の細孔のうちの少なくとも一方に、排ガス浄化用の触媒が担持されている、前記［１］〜［１４］のいずれかに記載の目封止ハニカム構造体。
【発明の効果】
【００２８】
本発明の目封止ハニカム構造体は、主相としてα−Ａｌ２Ｏ３を含み、更にチタン酸アルミニウムとガラスを含む多孔体からなる隔壁を有している。この隔壁を構成する多孔体は、従来公知の目封止ハニカム構造体に用いられる隔壁の材料に比して、多孔体を構成する材料の単位体積当たりの熱容量が高いものである。本発明の目封止ハニカム構造体においては、多孔体を構成する材料の単位体積当たりの熱容量が高いため、高温での使用に際して温度上昇を抑制することができ、耐熱衝撃性に優れるという顕著な効果を奏する。したがって、本発明の目封止ハニカム構造体を、ＤＰＦとして用いた場合に、当該ＤＰＦの再生時における温度上昇を抑制することができ、例えば、ＤＰＦの再生回数を減少させたとしても、熱衝撃による破損が生じ難くなる。
【図面の簡単な説明】
【００２９】
【図１】本発明の目封止ハニカム構造体の一の実施形態を流入端面側からみた模式的な斜視図である。
【図２】図１に示す目封止ハニカム構造体を流出端面側からみた模式的な斜視図である。
【図３】図１に示す目封止ハニカム構造体を流入端面側からみた模式的な平面図である。
【図４】図１に示す目封止ハニカム構造体を流出端面側からみた模式的な平面図である。
【図５】図１に示す目封止ハニカム構造体の、セルの延びる方向に平行な断面を示す模式的な断面図である。
【図６】本発明の目封止ハニカム構造体の他の実施形態を流入端面側からみた模式的な斜視図である。
【図７】本発明の目封止ハニカム構造体の一の実施形態における多孔体のＳＥＭ写真の一例を示す模式図である。
【発明を実施するための形態】
【００３０】
次に本発明を実施するための形態を図面を参照しながら詳細に説明する。本発明は以下の実施形態に限定されるものではなく、本発明の趣旨を逸脱しない範囲で、当業者の通常の知識に基づいて、適宜設計の変更、改良等が加えられることが理解されるべきである。
【００３１】
本発明の目封止ハニカム構造体の一の実施形態は、図１〜図５に示すような、柱状のハニカム構造部４と、セル２の開口部に配設された目封止部５と、を備えた目封止ハニカム構造体１００である。ハニカム構造部４は、流体の流路となる第一端面１１から第二端面１２まで延びる複数のセル２を区画形成する多孔質の隔壁１を有する柱状のものである。目封止部５は、複数のセル２のいずれか一方の開口部に配設され、当該セル２の開口部を封止するものである。図１〜図５においては、目封止部５が、第一端面１１における所定のセル２ｂ（以下、単に「セル２ｂ」ともいう）の開口部、及び第二端面１２における残余のセル２ａ（以下、単に「セル２ａ」ともいう）の開口部に配設されている。このように構成された目封止ハニカム構造体１００は、内燃機関、又は各種燃焼装置から排出される排ガスを浄化するパティキュレートフィルタとして用いることができる。図１〜図５に示す目封止ハニカム構造体１００は、ハニカム構造部４の最外周に位置する外周壁３を更に有している。
【００３２】
ここで、図１は、本発明の目封止ハニカム構造体の一の実施形態を流入端面側からみた模式的な斜視図である。図２は、図１に示す目封止ハニカム構造体を流出端面側からみた模式的な斜視図である。図３は、図１に示す目封止ハニカム構造体を流入端面側からみた模式的な平面図である。図４は、図１に示す目封止ハニカム構造体を流出端面側からみた模式的な平面図である。図５は、図１に示す目封止ハニカム構造体の、セルの延びる方向に平行な断面を示す模式的な断面図である。図５において、符号Ｇは、セル内を通過する流体（例えば、排ガス）を示し、符号Ｇに示す矢印の方向に流体が移動する。
【００３３】
目封止ハニカム構造体１００は、隔壁１が、主相としてα−Ａｌ２Ｏ３を含み、更にチタン酸アルミニウムとガラスを含む多孔体からなる。このような多孔体は、従来公知の目封止ハニカム構造体に用いられる隔壁の材料に比して、多孔体を構成する材料の単位体積当たりの熱容量が高いものである。目封止ハニカム構造体１００においては、多孔体を構成する材料の単位体積当たりの熱容量が高いため、高温での使用に際して温度上昇を抑制することができ、耐熱衝撃性に優れるという顕著な効果を奏する。したがって、本実施形態の目封止ハニカム構造体１００を、ＤＰＦとして用いた場合、当該ＤＰＦの再生時における温度上昇を抑制することができ、例えば、ＤＰＦの再生回数を減少させたとしても、熱衝撃による破損が生じ難くなる。
【００３４】
ここで、「材料の単位体積当たりの熱容量」とは、気孔等が形成されていない密実な材料において計測された熱容量のことを意味する。例えば、多孔体においては、当該多孔体に形成された気孔を考慮せず、多孔体を構成する材料自体の熱容量ということになる。以下、本明細書において、多孔体に形成された気孔を考慮した熱容量については、「多孔体の単位体積当たりの熱容量」と記し、上述した「材料の単位体積当たりの熱容量」とは区別するものとする。「材料の単位体積当たりの熱容量」を、単に「材料の熱容量」ということがある。「多孔体の単位体積当たりの熱容量」を、単に「多孔体の熱容量」ということがある。本明細書において、特に断りのない限り、「熱容量」とは、６００℃における熱容量のことである。本明細書において、特に断りのない限り、「熱容量」及び「単位体積当たりの熱容量」の値は、１ｃｍ３当たりの熱容量（Ｊ／Ｋ／ｃｍ３）として示す。
【００３５】
隔壁１を構成する多孔体における「主相」とは、質量割合において４０質量％以上の物質をいう。一方、質量割合において２０質量％未満の物質で、上述した主相に該当せず、且つＸ線回折法で同定された物質を、「副相」ということがある。本実施形態の目封止ハニカム構造体においては、多孔体に含まれるガラスなどが、副相に該当する。なお、多孔体における「主相」は、１種類に限られず、上記の条件を満たす物質が２種類存在する場合には、その２種類の物質が、共に「主相」となる。本明細書において、「物質」とは、化学的に見て一定の組成を持ち、物理的操作によって２種以上の物質に分離できないもの（物質）のことを意味する。
【００３６】
また、本明細書において、「チタン酸アルミニウム」を「Ａｌ２ＴｉＯ５」と表記することがある。また、本明細書において、「Ａｌ２ＴｉＯ５」や「α−Ａｌ２Ｏ３」と記載した場合は、その化学式にて記載された成分以外に、その他の成分が固溶している場合も含む。例えば、固溶しているその他の成分としては、Ｆｅ、Ｍｇ、Ｓｉ等を挙げることができる。
【００３７】
多孔体のα−Ａｌ２Ｏ３とチタン酸アルミニウムとの質量比率（α−Ａｌ２Ｏ３／Ａｌ２ＴｉＯ５）が、６０／４０〜９０／１０であることが好ましく、７０／３０〜９０／１０であることが更に好ましく、８０／２０〜９０／１０であることが特に好ましい。例えば、多孔体に含まれるチタン酸アルミニウムの比率が相対的に多すぎる（別言すれば、α−Ａｌ２Ｏ３の比率が相対的に少なすぎる）と、多孔体を構成する材料の単位体積当たりの熱容量が十分に向上しないことがある。一方、多孔体に含まれるチタン酸アルミニウムの比率が相対的に少なすぎる（別言すれば、α−Ａｌ２Ｏ３の比率が相対的に多すぎる）と、多孔体の４０〜８００℃における平均熱膨張係数が大きくなってしまう。本実施形態の目封止ハニカム構造体においては、下記式（２）に示す「Ｆ」の値が、４．２０以上であることが好ましく、熱容量が低い、又は平均熱膨張係数が大きくなると、この「Ｆ」の値が、４．２０未満になってしまうことがある。
【００３８】
Ｆ＝Ｃ−０．００７×α２  ・・・  （２）
（但し、上記式（２）において、Ｃは、多孔体を構成する材料の６００℃における熱容量（Ｊ／Ｋ／ｃｍ３）を示し、αは、多孔体の４０〜８００℃における平均熱膨張係数（ｐｐｍ／Ｋ）を示す。）
【００３９】
多孔体のα−Ａｌ２Ｏ３とチタン酸アルミニウムとの質量比率は、以下の方法により求めることができる。まず、目封止ハニカム構造体の隔壁を構成する多孔体を用いて、質量比率を求めるための試験片を作製する。試験片は、多孔体から、所定の大きさの試験片を切り出すことによって作製することができる。次に、得られた試験片を粉砕し、粉末状とする。試験片を粉末状にした後、その質量を測定しておく。得られた粉末を、ふっ酸を含む液体に投入する。ふっ酸を含む液体とは、ふっ酸（含有量４６％）、硫酸（含有量９７％）、塩酸（含有量３６％）及び蒸留水を、１０：２：３：２５の容積比で混合したものである。ふっ酸を含む液体に粉末を投入した後、液体を０℃、３０分間保持して、粉末中のガラスを溶解させる。その後、液体中の各溶質成分量を測定し、その各溶質成分を酸化物換算し、その総和をガラス量とする。例えば、Ａｌは、Ａｌ２Ｏ３として酸化物換算する。このようにして、試験片に含まれるガラスの質量比率を求めることができる。その後、残渣中のα−Ａｌ２Ｏ３量を、Ｘ線回折（ＸＲＤ）の内部標準法にて定量する。そして、残渣中の残りをＡｌ２ＴｉＯ５とする。このようにして測定されたα−Ａｌ２Ｏ３及びＡｌ２ＴｉＯ５の質量から、上記質量比率を求めることができる。ここで、「残渣」とは、粉末中のガラスを溶解させた後の粉末のことを意味する。また、「残渣中の残り」とは、残渣から、α−Ａｌ２Ｏ３量を差し引いたもののことを意味する。また、「Ｘ線回折（ＸＲＤ）の内部標準法」とは、内部標準物質と試料を一定の割合で混合し、物質濃度と回折線強度比との間には直線関係が得られることを利用して、濃度が既知の標準試料で検量線を作成し分析する方法である。
【００４０】
多孔体は、チタン酸アルミニウムにＦｅ、Ｍｇ、及びＳｉからなる第一群より選択される少なくとも１種の成分が固溶したものであることが好ましい。多孔体に含まれるチタン酸アルミニウムに、上記第一群より選択される少なくとも１種の成分が固溶していると、多孔体によって構成される隔壁の耐熱分解性が向上する。
【００４１】
チタン酸アルミニウムに固溶した成分については、以下の方法によって分析することができる。まず、目封止ハニカム構造体の隔壁を切断し、当該隔壁を構成する多孔体の切断面を樹脂に埋設する。その後、多孔体の切断面を研磨し、当該切断面を走査電子顕微鏡（以下、「ＳＥＭ」ともいう）にて観察する。観察したＳＥＭ像（５０００倍）において、Ａｌ２ＴｉＯ５（チタン酸アルミニウム）、α−Ａｌ２Ｏ３、ガラスのそれぞれ部分の化学組成を、エネルギー分散型Ｘ線分析（以下、「ＥＤＳ」ともいう）にて分析する。このような方法によって、チタン酸アルミニウム、α−Ａｌ２Ｏ３、ガラスのそれぞれ部分の化学組成を分析することができる。
【００４２】
隔壁を構成する多孔体を観察したＳＥＭ像（ＳＥＭ写真）は、例えば、図７に示すようなものである。図７は、本発明の目封止ハニカム構造体の一の実施形態における多孔体のＳＥＭ写真の一例を示す模式図である。ＳＥＭ写真とは、走査電子顕微鏡によって撮像された写真のことである。図７に示すように、多孔体は、符号６に示される「α−Ａｌ２Ｏ３」と、符号７に示される「チタン酸アルミニウム」と、符号８に示される「ガラス」とを含むものである。そして、多孔体には、符号９に示される「気孔（細孔ともいう）」が複数形成されている。
【００４３】
チタン酸アルミニウムに固溶した上記第一群に含まれる成分の固溶量が、０．１〜１０．０質量％であることが好ましく、０．１〜５．０質量％であることが更に好ましく、０．５〜３．０質量％であることが特に好ましい。「第一群に含まれる成分の固溶量（質量％）」とは、以下の質量比率（質量％）のことを意味する。まず、固溶量にて示される質量比率（質量％）の分母は、チタン酸アルミニウムに含まれるＡｌ及びＴｉを酸化物換算したＡｌ２Ｏ３及びＴｉＯ２の質量と当該チタン酸アルミニウムに含まれる固溶成分を酸化物換算した質量の合計質量である。そして、「第一群に含まれる成分の固溶量（質量％）」とは、上記合計質量に対する、チタン酸アルミニウムに含まれる固溶成分のうちのＦｅ、Ｍｇ、及びＳｉを酸化物換算したＦｅ２Ｏ３、ＭｇＯ、及びＳｉＯ２の各質量の比率（質量％）のことである。すなわち、本明細書において、「固溶量（質量％）」とは、固溶成分の酸化物置換における質量比率（質量％）のことを意味する。上記固溶成分とは、チタン酸アルミニウムに固溶した全ての成分のことであり、第一群に含まれる成分以外の成分も含む。上記第一群に含まれる成分の固溶量が、０．１質量％未満であると、この固溶した成分による好適な効果が十分に発揮されないことがある。上記第一群に含まれる成分の固溶量が、１０．０質量％を超えると、平均熱膨張係数が大きくなることがある。上記第一群に含まれる成分の固溶量は、上述したチタン酸アルミニウムの化学組成を分析するＥＤＳにおいて、チタン酸アルミニウムの部分を任意に各１０点測定し、その成分比率について平均値を算出する。得られた成分比率から、上記固溶量を求めることができる。
【００４４】
隔壁を構成する多孔体は、α−Ａｌ２Ｏ３とチタン酸アルミニウムとガラスの合計１００質量％に対して、ガラスを、５〜１５質量％含むことが好ましく、５〜１２質量％含むことが更に好ましく、７〜１２質量％含むことが特に好ましい。α−Ａｌ２Ｏ３とチタン酸アルミニウムとガラスの合計１００質量％に対して、ガラスの含有量が５質量％未満であると、隔壁（別言すれば、多孔体）の気孔率が高くなり、目封止ハニカム構造体の強度が低下することがある。α−Ａｌ２Ｏ３とチタン酸アルミニウムとガラスの合計１００質量％に対して、ガラスの含有量が１５質量％超であると、多孔体を構成する材料の単位体積当たりの熱容量が十分に向上しないことがある。多孔体中のガラスの含有量は、上述したα−Ａｌ２Ｏ３とチタン酸アルミニウムとの質量比率を求める際に、酸溶液に溶解したガラスの質量から求めることができる。なお、本明細書において、ガラスとはＸＲＤにて特定の回折パターンを持たない酸化物のことをいう。
【００４５】
多孔体に含まれるガラスが、ＳｉＯ２、及びＡｌ２Ｏ３を含んでいてもよい。ガラスが、ＳｉＯ２、及びＡｌ２Ｏ３を含んでいると、多孔体によって構成される隔壁の強度が向上する。また、当該ガラスが、アルカリ金属、アルカリ土類金属、Ｔｉ、及びＦｅからなる群より選択される少なくとも１種の成分からなる酸化物を更に含んでいてもよい。上記群より選択される少なくとも１種を更に含んでいると、隔壁の強度がより向上する点で更に好ましい。ガラスに含まれる各成分については、チタン酸アルミニウムに固溶した成分を分析する方法と同様の方法によって分析することができる。すなわち、チタン酸アルミニウムに固溶した成分を分析する際のＳＥＭ像において、ガラス部分の化学組成を、ＥＤＳにて分析し、各成分を定性することができる。
【００４６】
多孔体を構成する材料の真密度が、３．６５〜３．８５ｇ／ｃｍ３であることが好ましく、３．７０〜３．８５ｇ／ｃｍ３であることが更に好ましく、３．７５〜３．８５ｇ／ｃｍ３であることが特に好ましい。多孔体を構成する材料の真密度が、上述数値範囲であると、多孔体中のガラスが少ないという点で好ましい。例えば、多孔体を構成する材料の真密度が、３．６５ｇ／ｃｍ３未満であると、熱容量が小さすぎることとなることがあり、３．８５ｇ／ｃｍ３超であると、低強度となり過ぎたり、平均熱膨張係数が大き過ぎたりすることがある。多孔体を構成する材料の真密度は、ＪＩＳ  Ｒ  １６３４に準拠して、アルキメデス法により測定することができる。
【００４７】
多孔体を構成する材料の６００℃における熱容量が、４．２５〜４．５０Ｊ／Ｋ／ｃｍ３であることが好ましく、４．３０〜４．５０Ｊ／Ｋ／ｃｍ３であることが更に好ましく、４．３５〜４．５０Ｊ／Ｋ／ｃｍ３であることが特に好ましい。多孔体を構成する材料の６００℃における熱容量が、４．５０Ｊ／Ｋ／ｃｍ３を超えると、平均熱膨張係数とのバランスが悪くなる点であまり好ましくない。一方、多孔体を構成する材料の６００℃における熱容量が、４．２５Ｊ／Ｋ／ｃｍ３未満であると、温度上昇の抑制効果が小さくなることがある。
【００４８】
多孔体を構成する材料の６００℃における熱容量は、以下の方法によって求めることができる。まず、アルバック理工社製の断熱型比熱測定装置を用いて、多孔体を構成する材料の６００℃における単位質量あたりの熱容量（Ｊ／Ｋ／ｇ）を測定する。得られた単位質量あたりの熱容量（Ｊ／Ｋ／ｇ）に、室温においてアルキメデス法で測定した多孔体を構成する材料の真密度（ｇ／ｃｍ３）を乗算することで、多孔体を構成する材料の単位体積あたりの熱容量（Ｊ／Ｋ／ｃｍ３）を算出する。熱容量の測定は、隔壁を構成する多孔体から所定の大きさの試験片（サンプル）を切り出して作製し、当該試験片を用いて行うことができる。
【００４９】
多孔体の４０〜８００℃における平均熱膨張係数が、２．５〜６．０ｐｐｍ／Ｋであることが好ましく、３．０〜５．０ｐｐｍ／Ｋであることが更に好ましく、４．０〜５．０ｐｐｍ／Ｋであることが特に好ましい。多孔体の４０〜８００℃における平均熱膨張係数が、上記数値範囲であると、目封止ハニカム構造体の耐熱衝撃性が優れたものとなる。平均熱膨張係数が、２．５ｐｐｍ／Ｋ未満であると、熱容量が小さくなり過ぎることがあるのであまり好ましくない。平均熱膨張係数が、６．０ｐｐｍ／Ｋ超であると、耐熱衝撃性が低くなり過ぎることがあるのであまり好ましくない。平均熱膨張係数は、示差検出型の熱膨張計にて測定することができる。
【００５０】
多孔体が、下記式（３）の関係を満たすことが好ましい。
Ｃ−０．００７×α２  ≧  ４．２０  ・・・  （３）
（但し、上記式（３）において、Ｃは、多孔体を構成する材料の６００℃における熱容量（Ｊ／Ｋ／ｃｍ３）を示し、αは、多孔体の４０〜８００℃における平均熱膨張係数（ｐｐｍ／Ｋ）を示す。）
【００５１】
多孔体が、上記式（３）の関係を満たすと、本実施形態の目封止ハニカム構造体において、多孔体を構成する材料の６００℃における熱容量（Ｊ／Ｋ／ｃｍ３）、及び多孔体の４０〜８００℃における平均熱膨張係数（ｐｐｍ／Ｋ）の双方が好適な値となる。すなわち、熱容量（Ｊ／Ｋ／ｃｍ３）は、目封止ハニカム構造体の温度上昇の抑制に有効なパラメータであり、平均熱膨張係数（ｐｐｍ／Ｋ）は、目封止ハニカム構造体の耐熱衝撃性の向上に有効なパラメータである。そして、多孔体が、上記式（３）の関係を満たす場合には、温度上昇の抑制効果と耐熱衝撃性の向上効果のバランスを図ることができる。
【００５２】
多孔体の気孔率が、２０〜５０％であることが好ましく、２０〜４５％であることが更に好ましく、２５〜４５％であることが特に好ましい。多孔体の気孔率が、２０％未満であると、目封止ハニカム構造体の圧力損失が増大することがある。多孔体の気孔率が、５０％超であると、目封止ハニカム構造体の隔壁が脆くなり欠落し易くなることがある。また、多孔体の気孔率が高すぎると、多孔体の熱容量が小さくなるため、目封止ハニカム構造体が温度上昇しやすくなることがある。多孔体の気孔率とは、目封止ハニカム構造体の隔壁の気孔率のことである。多孔体の気孔率は、ＪＩＳ  Ｒ  １６３４に準拠して、アルキメデス法により測定することができる。
【００５３】
多孔体の平均細孔径が、５〜２０μｍであることが好ましく、８〜１５μｍであることが更に好ましく、８〜１２μｍであることが特に好ましい。多孔体の平均細孔径が、５μｍ未満であると、目封止ハニカム構造体の圧力損失が大きくなることがある。多孔体の平均細孔径が、２０μｍ超であると、目封止ハニカム構造体をＤＰＦ等のフィルタとして用いた際に、排ガス中のＰＭの一部が隔壁を通過することがあり、当該フィルタの捕集効率が低くなることがある。多孔体の平均細孔径は、ＪＩＳ  Ｒ  １６５５に準拠して、水銀圧入法により測定することができる。
【００５４】
また、目封止ハニカム構造体のハニカム構造部が、隔壁を有する柱状のハニカムセグメントを、複数個有し、複数個のハニカムセグメントの互いの側面同士が対向するように隣接して配置された状態で接合されたセグメント構造であってもよい。セグメント構造のハニカム構造部を備えた目封止ハニカム構造体としては、例えば、図６に示すような目封止ハニカム構造体２００を挙げることができる。図６に示す目封止ハニカム構造体２００は、複数個のハニカムセグメント３６が、互いの側面同士が対向するように隣接して配置された状態で、接合層３７によって接合されたハニカム構造部３４を備えたものである。ハニカムセグメント３６は、第一端面４１から第二端面４２まで延びる流体の流路となる複数のセル３２（セル３２ａ，セル３２ｂ）を区画形成する多孔質の隔壁３１及び隔壁３１を取り囲むように配設された外壁３８を有するものである。接合層３７は、隣接して配置されるハニカムセグメント３６の外壁３８同士を接合するためのものである。この接合層３７は、ハニカム構造部３４に生じる熱応力を緩衝するための緩衝材としての機能を有していてもよい。図６に示す目封止ハニカム構造体２００では、複数個のハニカムセグメント３６が接合された接合体の最外周に、外周壁３３が配置されている。
【００５５】
セグメント構造のハニカム構造部においては、複数のハニカムセグメントのうち、少なくとも１つのハニカムセグメントの隔壁が、主相としてα−Ａｌ２Ｏ３を含み、更にチタン酸アルミニウムとガラスを含む多孔体からなることが好ましい。セグメント構造のハニカム構造部においては、全てのハニカムセグメントの隔壁が、主相としてα−Ａｌ２Ｏ３を含み、更にチタン酸アルミニウムとガラスを含む多孔体からなるものであってよい。接合層については、従来公知のセグメント構造のハニカム構造部における接合層と同様に構成されたものを用いることができる。
【００５６】
図６に示すような目封止ハニカム構造体２００は、複数個のハニカムセグメント３６を接合した接合体を得、得られた接合体の外周部を研削等によって加工したものであってもよい。接合体の外周部を加工することにより、当該接合体のセル３２の延びる方向に直交する断面の形状を、円形等の所望の形状にすることができる。接合体の外周部を加工した後、最外周にセラミック材料を塗工することによって外周壁３３を配置してもよい。図６は、本発明の目封止ハニカム構造体の他の実施形態を流入端面側からみた模式的な斜視図である。図６において、符号３５は、セル３２の開口部に配設された「目封止部」を示す。このような、所謂、セグメント構造の目封止ハニカム構造体であっても、図１〜図５に示すような、所謂、一体型の目封止ハニカム構造体と同様の作用効果を得ることができる。
【００５７】
ハニカム構造部の隔壁の厚さについては特に制限はないが、１００〜５００μｍであることが好ましく、１５０〜４００μｍであることが更に好ましく、１５０〜３００μｍであることが特に好ましい。隔壁の厚さをこのような範囲にすることにより、目封止ハニカム構造体の隔壁の強度を保ちつつ、圧力損失の上昇を抑制することができる。
【００５８】
ハニカム構造部のセル密度については特に制限はないが、１５〜１００セル／ｃｍ２であることが好ましく、３０〜６５セル／ｃｍ２であることが更に好ましく、３０〜５０セル／ｃｍ２であることが特に好ましい。セル密度をこのような範囲にすることにより、目封止ハニカム構造体をＤＰＦ等に用いた場合には、圧力損失を抑制しつつ、捕集効率を向上させることができる。
【００５９】
ハニカム構造部に形成されるセルの形状については特に制限はない。ここで、「セルの形状」とは、ハニカム構造部のセルの延びる方向に直交する断面における、セルの形状のことである。セルの形状としては、例えば、四角形、六角形、八角形、又はこれらの組み合わせを挙げることができる。
【００６０】
ハニカム構造部の形状は、特に限定されず、例えば、底面が円形の柱状（円柱形状）、底面がオーバル形状の柱状、底面が多角形（四角形、五角形、六角形、七角形、八角形等）の柱状等の形状とすることができる。
【００６１】
ハニカム構造部の第一端面から第二端面までの長さ、及びハニカム構造部のセルの延びる方向に直交する断面の大きさは、本実施形態の目封止ハニカム構造体を排ガス浄化のフィルタとして用いた際に、最適な浄化性能を得るように適宜選択すればよい。例えば、ハニカム構造部の第一端面から第二端面までの長さは、１００〜５００ｍｍであることが好ましく、１００〜３００ｍｍであることが更に好ましい。ハニカム構造部のセルの延びる方向に直交する断面の面積は、７０００〜７００００ｍｍ２であることが好ましく、７０００〜３００００ｍｍ２であることが更に好ましい。
【００６２】
ハニカム構造部の隔壁の表面及び隔壁の細孔のうちの少なくとも一方に、排ガス浄化用の触媒が担持されていてもよい。触媒としては、例えば、多孔質なγ−Ａｌ２Ｏ３に白金族金属を担持したものを挙げることができる。なお、ハニカム構造部の隔壁に担持された触媒は、隔壁（別言すれば、多孔体）とは異なる構成要素であるため、これまでに説明した「多孔体を構成する材料」には、当該触媒は含まないものとする。
【００６３】
次に、本実施形態の目封止ハニカム構造体の製造方法について説明する。目封止ハニカム構造体の製造する際には、まず、チタン酸アルミニウム、α−Ａｌ２Ｏ３、及びガラスを含む多孔体を作製するための成形原料を調製する。成形原料としては、成形原料を焼成することにより得られる焼成体（多孔体）中に、上記３物質が含まれ得るものであれば、特に制限はない。例えば、成形原料としては、所望量の、Ａｌ２Ｏ３、ＴｉＯ２、タルク、マイカ、粘土等を配合して調製することができる。また、成形原料として、Ａｌ（ＯＨ）３、フォルステライト、長石、カオリン、Ｎａ２Ｏ、Ｋ２Ｏ、ＭｇＯ、ＣａＯ、ＳｒＯ、Ｆｅ２Ｏ３、Ｙ２Ｏ３、Ｌａ２Ｏ３、Ｇａ２Ｏ３、ＺｒＯ２、ＣｅＯ２、ＳｉＯ２、ＣｕＯ、ＮｉＯ、これらの炭酸化物、水酸化物、塩化物、及び所望の組成に調整されたガラス等を用いることもできる。上述した原料の配合量を調節することにより、得られる多孔体に含まれる物質及びその比率を調整することができる。なお、成形原料の配合量については、得られる焼成体中において、少なくともα−Ａｌ２Ｏ３が主相（すなわち、質量割合において４０質量％以上）となるように、その配合量を調節する。また、成形原料には、上述した原料に加えて、分散媒や添加剤を更に加えてもよい。
【００６４】
添加剤としては、バインダー、造孔材等を挙げることができる。分散媒としては、水等を挙げることができる。
【００６５】
バインダーとしては、メチルセルロース、ヒドロキシプロポキシルセルロース、ヒドロキシエチルセルロース、カルボキシメチルセルロース、ポリビニルアルコール等を挙げることができる。造孔材としては、焼成後に気孔となるものであれば特に限定されるものではなく、例えば、澱粉、発泡樹脂、吸水性樹脂、シリカゲル等を挙げることができる。
【００６６】
上述した原料粉末の粒子径及び配合量、並びに添加する造孔材粉末の粒子径及び配合量を調整することにより、所望の気孔率、平均細孔径の多孔体を得ることができる。
【００６７】
次に、得られた成形原料を混練して坏土を形成する。坏土を形成する方法としては、特に制限はなく、例えば、ニーダー、真空土練機等を用いる方法を挙げることができる。
【００６８】
次に、得られた坏土を押出成形して、ハニカム成形体を作製する。押出成形は、所望のセル形状、隔壁厚さ、セル密度を有する口金を用いて行うことができる。次に、得られたハニカム成形体を乾燥させて、当該ハニカム成形体を乾燥させたハニカム乾燥体を得てもよい。乾燥方法は、特に限定されるものではないが、例えば、熱風乾燥、マイクロ波乾燥、誘電乾燥、減圧乾燥、真空乾燥、凍結乾燥等を挙げることができ、これらの中でも、誘電乾燥、マイクロ波乾燥又は熱風乾燥を単独で又は組合せて行うことが好ましい。また、乾燥条件としては、乾燥温度３０〜１５０℃、乾燥時間１分〜２時間とすることが好ましい。
【００６９】
次に、得られたハニカム成形体又は当該ハニカム成形体を乾燥したハニカム乾燥体のセルの開口部を、目封止材によって目封止する。セルの開口部を目封止する方法としては、セルの開口部に目封止材を充填する方法を挙げることができる。目封止材を充填する方法としては、従来公知の目封止ハニカム構造体の製造方法に準じて行うことができる。目封止材を形成するためのセラミック原料は、従来公知の目封止ハニカム構造体の製造方法において用いられるセラミック原料を用いることができるが、ハニカム成形体（或いは、ハニカム乾燥体）と同じセラミック原料を用いることが好ましい。なお、目封止材によって形成される目封止部の気孔率や細孔径などを調節するために、セラミック原料粉末の粒子径及び配合量、並びに添加する造孔材粉末の粒子径及び配合量について適宜変更してもよい。
【００７０】
次に、目封止材をセルの開口部に充填したハニカム成形体（或いは、ハニカム乾燥体）を焼成する。得られたハニカム焼成体が、本実施形態の目封止ハニカム構造体となる。焼成温度は、１４００〜１６００℃が好ましく、１４００〜１５００℃が更に好ましい。また、焼成時間は、１〜１０時間程度とすることが好ましい。焼成は、例えば、大気中、水蒸気雰囲気中、炭化水素ガス燃焼雰囲気中にて行うことができる。
【００７１】
ハニカム成形体に目封止部を形成する前に、ハニカム成形体を焼成してハニカム焼成体を得、得られたハニカム焼成体のセルの開口部に目封止部を形成した後、更に焼成することによって目封止ハニカム構造体を得ることもできる。以上のようにして、本実施形態の目封止ハニカム構造体を製造することができる。
【実施例】
【００７２】
以下、本発明を実施例によって更に具体的に説明するが、本発明はこれらの実施例によって何ら限定されるものではない。
【００７３】
以下に示す実施例においては、表１に示すような、α−Ａｌ２Ｏ３粉末、ＴｉＯ２粉末、タルク粉末、マイカ粉末、及び粘土を原料とする原料粉末を用いて、成形原料を調製した。表１に、成形原料に用いられる原料粉末の種類、化学組成（質量％）、及び平均粒子径（μｍ）を示す。表１に示す原料粉末の化学組成は、蛍光Ｘ線分析法にて求めた。表１に示す原料粉末の平均粒子径は、レーザー回折法にて求めた。表１において、α−Ａｌ２Ｏ３の（１）〜（４）は、化学組成及び平均粒子径が異なるα−Ａｌ２Ｏ３原料粉末である。表１において、タルクの（１），（２）は、化学組成及び平均粒子径が異なるタルク原料粉末である。α−Ａｌ２Ｏ３の（１）に比して、α−Ａｌ２Ｏ３の（２）は、アルミナ（Ａｌ２Ｏ３）の純度が低い。α−Ａｌ２Ｏ３の（１）に比して、α−Ａｌ２Ｏ３の（３）は、平均粒子径が小さい。α−Ａｌ２Ｏ３の（１）に比して、α−Ａｌ２Ｏ３の（４）は、平均粒子径が大きい。タルクの（１）に比して、タルクの（２）は、酸化鉄（Ｆｅ２Ｏ３）が多く、且つ平均粒子径が大きい。
【００７４】
【表１】
2015174036.tif 000003
【００７５】
（実施例１）
実施例１においては、表１に示す、α−Ａｌ２Ｏ３の（１）、ＴｉＯ２、タルクの（１）、及びマイカを用いて、成形原料を調製した。表２に、実施例１の成形原料の配合処方（単位：ｇ）を示す。また、表２の「Ａｌ２Ｏ３／ＴｉＯ２」の欄に、実施例１の成形原料に用いられるα−Ａｌ２Ｏ３の粉末に含まれる「Ａｌ２Ｏ３」と、ＴｉＯ２の粉末に含まれる「ＴｉＯ２」とのモル比（Ａｌ２Ｏ３／ＴｉＯ２）を示す。
【００７６】
実施例１においては、表２の配合処方に示す原料の他に、造孔材として澱粉を５０ｇ、バインダーとしてメチルセルロースを２００ｇ、及び適量の水を添加した。
【００７７】
【表２】
2015174036.tif 000004
【００７８】
次に、得られた成形原料をニーダーで混練し、次に、真空土練機で土練して、坏土を形成した。次に、得られた坏土を押出成形して、ハニカム成形体を作製した。ハニカム成形体は、焼成後において、隔壁の厚さが３００μｍとなり、セル密度が４６．５セル／ｃｍ２となるものとした。ハニカム成形体のセルの形状は、焼成後において、正方形となるものとした。次に、ハニカム成形体を乾燥させて、ハニカム乾燥体を得た。乾燥は、まず、マイクロ波乾燥を行い、その後、熱風乾燥を行った。次に、得られたハニカム乾燥体のセルの開口部に目封止部を配設した。次に、得られたハニカム乾燥体を脱脂した。脱脂は、大気中、４５０℃で５時間行った。次に、脱脂したハニカム乾燥体を焼成して、目封止ハニカム構造体を得た。焼成は、大気中、１５００℃で４時間行った。
【００７９】
実施例１の目封止ハニカム構造体を構成する隔壁（多孔体）の組成を、以下の方法で定性、定量した。表３に、実施例１の目封止ハニカム構造体を構成する隔壁（多孔体）の組成を示す。なお、表３の「α−Ａｌ２Ｏ３／Ａｌ２ＴｉＯ５」の欄は、α−Ａｌ２Ｏ３とＡｌ２ＴｉＯ５との質量比率（α−Ａｌ２Ｏ３／Ａｌ２ＴｉＯ５）の値を示す。隔壁（多孔体）の組成の定性、定量に際し、まず、ガラスの量は、得られた目封止ハニカム構造体を構成する隔壁を、酸に浸漬し、当該隔壁中のガラスを溶解させ、ガラス量を定量した。その後、残渣中のα−Ａｌ２Ｏ３量をＸＲＤにて定量し、残りをＡｌ２ＴｉＯ５とした。真密度（ｇ／ｃｍ３）、及び気孔率（％）は、アルキメデス法（ＪＩＳ  Ｒ  １６３４）により測定した。平均細孔径（μｍ）は、水銀圧入法（ＪＩＳ  Ｒ  １６５５）により測定した。
【００８０】
熱容量（Ｊ／Ｋ／ｃｍ３）は、以下の方法で測定した。まず、アルバック理工社製の断熱型比熱測定装置を用いて、多孔体を構成する材料の６００℃における単位質量あたりの熱容量（Ｊ／Ｋ／ｇ）を測定した。次に、得られた単位質量あたりの熱容量（Ｊ／Ｋ／ｇ）に、アルキメデス法で測定した室温における多孔体を構成する材料の真密度（ｇ／ｃｍ３）を乗算することで、多孔体を構成する材料の単位体積あたりの熱容量（Ｊ／Ｋ／ｃｍ３）を算出した。
【００８１】
表３の「ＣＴＥ（ｐｐｍ／Ｋ）」は、平均熱膨張係数（ｐｐｍ／Ｋ）のことである。多孔体の平均熱膨張係数は、示差検出型の熱膨張計にて、４０〜８００℃の平均熱膨張係数を測定することにより求めた。
【００８２】
表３の「Ｆ」は、「Ｃ−０．００７×α２」の値を示す。ここで、Ｃは、多孔体を構成する材料の６００℃における熱容量（Ｊ／Ｋ／ｃｍ３）を示し、αは、多孔体の４０〜８００℃における平均熱膨張係数（ｐｐｍ／Ｋ）を示す。
【００８３】
【表３】
2015174036.tif 000005
【００８４】
実施例１の目封止ハニカム構造体を構成する隔壁（多孔体）は、主相としてα−Ａｌ２Ｏ３を含み、更にＡｌ２ＴｉＯ５とガラスを含む多孔体からなるものであった。多孔体における、Ａｌ２ＴｉＯ５の部分、α−Ａｌ２Ｏ３の部分、及びガラスの部分について、各部分の化学組成（質量％）を測定した。表４に、実施例１の目封止ハニカム構造体を構成する隔壁（多孔体）の「α−Ａｌ２Ｏ３」、「Ａｌ２ＴｉＯ５」、及び「ガラス」の各部分の化学組成（質量％）の測定結果を示す。表４に示す化学組成は、以下の方法で分析した。まず、目封止ハニカム構造体の隔壁を切断し、当該隔壁を構成する多孔体の切断面を樹脂に埋設した。その後、多孔体の切断面を研磨し、当該切断面を走査電子顕微鏡（ＳＥＭ）にて観察した。観察したＳＥＭ像（５０００倍）において、α−Ａｌ２Ｏ３、Ａｌ２ＴｉＯ５（チタン酸アルミニウム）、ガラスのそれぞれ部分の化学組成を、エネルギー分散型Ｘ線分析（ＥＤＳ）にて分析した。
【００８５】
【表４】
2015174036.tif 000006
【００８６】
（実施例２〜１５）
表２に示すような配合処方にて、実施例１と同様の方法で、目封止ハニカム構造体を作製した。実施例１５においては、造孔材として添加する澱粉の量を５００ｇとした。実施例２〜１５の目封止ハニカム構造体を構成する隔壁（多孔体）の組成を、実施例１と同様の方法で定性、定量した。表３に、実施例２〜１５の目封止ハニカム構造体を構成する隔壁（多孔体）の組成を示す。また、真密度（ｇ／ｃｍ３）、気孔率（％）、平均細孔径（μｍ）、熱容量（Ｊ／Ｋ／ｃｍ３）、及びＣＴＥ（ｐｐｍ／Ｋ）を、実施例１と同様の方法で測定した。測定結果を表３に示す。また、「Ｃ−０．００７×α２」の値である「Ｆ」についても算出した。「Ｆ」の値を表３に示す。
【００８７】
実施例２〜１５の目封止ハニカム構造体を構成する隔壁（多孔体）は、主相としてα−Ａｌ２Ｏ３を含み、更にＡｌ２ＴｉＯ５とガラスを含む多孔体からなるものであった。多孔体における、α−Ａｌ２Ｏ３の部分、Ａｌ２ＴｉＯ５の部分、及びガラスの部分について、各部分の化学組成（質量％）を測定した。表４に、実施例２，８，１０，１３，１４の目封止ハニカム構造体を構成する隔壁（多孔体）の「α−Ａｌ２Ｏ３」、「Ａｌ２ＴｉＯ５」、及び「ガラス」の各部分の化学組成（質量％）の測定結果を示す。
【００８８】
（比較例１）
表１のα−Ａｌ２Ｏ３の（１）、ＴｉＯ２、タルク（１）、及びマイカを用いて、実施例１と同様の方法で、目封止ハニカム構造体を作製した。比較例１における成形原料の配合処方は、α−Ａｌ２Ｏ３の（１）を２５５０ｇ、ＴｉＯ２を１９５０ｇ、タルクの（１）を３５０ｇ、マイカを１５０ｇとした。造孔材、バインダー、及び水の添加量は、実施例１と同じにした。
【００８９】
（比較例２）
比較例２においては、平均粒子径１２μｍのα−ＳｉＣ粉末と、平均粒子径２μｍのα−ＳｉＣ粉末とを用いて、成形原料を調製した。上記各粉末の使用量は、平均粒子径１２μｍのα−ＳｉＣ粉末が３０００ｇ、平均粒子径２μｍのα−ＳｉＣ粉末の量が２０００ｇである。また、成形原料には、バインダーとしてのメチルセルロースを３００ｇ、適量の水を添加した。比較例２においては、上記のように成形原料を調製し、且つ、ハニカム乾燥体の焼成を、アルゴン雰囲気中、２２００℃で２時間としたこと以外は、実施例１と同様の方法で、目封止ハニカム構造体を作製した。
【００９０】
（比較例３）
比較例３においては、平均粒子径３μｍのカオリン粉末と、平均粒子径２４μｍのタルク粉末と、平均粒子径６μｍのアルミナ粉末と、平均粒子径２１μｍのシリカ粉末とを用いて、成形原料を調製した。上記各粉末の使用量は、カオリン粉末が１１１０ｇ、タルク粉末が２１３５ｇ、アルミナ粉末が１２１０ｇ、シリカ粉末が５４０ｇである。造孔材、バインダー、及び水の添加量は、実施例１と同じにした。上記のように成形原料を調製し、且つ、ハニカム乾燥体の焼成を、１４２０℃で４時間としたこと以外は、実施例１と同様の方法で、目封止ハニカム構造体を作製した。
【００９１】
比較例１〜３の目封止ハニカム構造体を構成する隔壁（多孔体）について、実施例１と同様の方法で、真密度（ｇ／ｃｍ３）、気孔率（％）、平均細孔径（μｍ）、熱容量（Ｊ／Ｋ／ｃｍ３）、及びＣＴＥ（ｐｐｍ／Ｋ）を測定した。測定結果を表５に示す。また、「Ｃ−０．００７×α２」の値である「Ｆ」についても算出した。「Ｆ」の値を表５に示す。
【００９２】
【表５】
2015174036.tif 000007
【００９３】
（結果）
実施例１の目封止ハニカム構造体は、比較例１〜３の目封止ハニカム構造体に比して、熱容量（Ｊ／Ｋ／ｃｍ３）が大きなものであった。α−Ａｌ２Ｏ３とＡｌ２ＴｉＯ５との質量比率を変えることにより、熱容量（Ｊ／Ｋ／ｃｍ３）が変化し、実施例２〜４の目封止ハニカム構造体は、実施例１の目封止ハニカム構造体よりも熱容量（Ｊ／Ｋ／ｃｍ３）が大きなものであった。実施例５は、α−Ａｌ２Ｏ３の質量比が６０質量％を下回っていた。そのため、実施例１よりも熱容量が小さかった。実施例６は、α−Ａｌ２Ｏ３の質量比が９０質量％を上回っていた。そのため、実施例４よりもＣＴＥが大きかった。実施例７，８の目封止ハニカム構造体においては、ガラスの質量比率が、実施例３の目封止ハニカム構造体に比して少なくなっていた。ガラスの質量比率が少なくなると、気孔率が大きくなる傾向が確認された。目封止ハニカム構造体の隔壁の気孔率が大きくなると、強度が低下することがある。実施例９の目封止ハニカム構造体においては、ガラスの質量比率が、実施例１の目封止ハニカム構造体に比して多くなっていた。実施例９の目封止ハニカム構造体は、実施例１の目封止ハニカム構造体よりも熱容量（Ｊ／Ｋ／ｃｍ３）が小さなものであった。
【００９４】
実施例１０の目封止ハニカム構造体は、成形原料に、比較的に純度の低いアルミナ（α−Ａｌ２Ｏ３の（２））を用いた。実施例１０の目封止ハニカム構造体は、比較例１〜３の目封止ハニカム構造体に比して、熱容量（Ｊ／Ｋ／ｃｍ３）が大きなものであった。実施例１１の目封止ハニカム構造体は、実施例１の目封止ハニカム構造体に比して、平均細孔径が小さなものであった。このような実施例１１の目封止ハニカム構造体も、比較例１〜３の目封止ハニカム構造体に比して、熱容量（Ｊ／Ｋ／ｃｍ３）が大きなものであった。実施例１２〜１５においては、隔壁が、主相としてα−Ａｌ２Ｏ３を含み、更にチタン酸アルミニウムとガラスを含む多孔体となる範囲において、隔壁（多孔体）の組成を表３に示すように変化させた。このような実施例１２〜１５の目封止ハニカム構造体も、比較例１〜３の目封止ハニカム構造体に比して、熱容量（Ｊ／Ｋ／ｃｍ３）が大きなものであった。
【産業上の利用可能性】
【００９５】
本発明の目封止ハニカム構造体は、排ガスを浄化する排ガス浄化用のフィルタとして利用することができる。
【符号の説明】
【００９６】
１，３１：隔壁、２，３２：セル、２ａ，３２ａ：セル、２ｂ，３２ｂ：セル、３，３３：外周壁、４，３４：ハニカム構造部、５，３５：目封止部、６：α−Ａｌ２Ｏ３、７：チタン酸アルミニウム、８：ガラス、９：気孔、１１，４１：第一端面（端面）、１２，４２：第二端面（端面）、３６：ハニカムセグメント、３７：接合層、３８：外壁（ハニカムセグメントの外壁）、１００，２００：目封止ハニカム構造体。
【図１】
2015174036.tif 000008
【図２】
2015174036.tif 000009
【図３】
2015174036.tif 000010
【図４】
2015174036.tif 000011
【図５】
2015174036.tif 000012
【図６】
2015174036.tif 000013
【図７】
2015174036.tif 000014